(57)【要約】  イオン系コンタミネーションが少なく、かつ乾燥不良が起きず、その結果ヘッド浮上量が微少なハードディスクに搭載してもヘッドクラッシュを起こさない磁気情報記録媒体用ガラス基板の製造方法を提供することを目的とする。移載棒治具を用いてガラス基板を移し替える移載工程を有する磁気情報記録媒体用ガラス基板の製造方法において、前記移載棒治具の周面上において、前記治具の長手方向に伸びる第１の線上に並設された複数の点と、前記第１の線上とは異なる第２の線上に並設された複数の点とを治具の長手方向の一端側から順に１対１に結ぶように治具の周面に形成された複数の溝が設けられ、前記治具の長手方向に伸びる第１の線上に並設された複数の点間の第１のピッチと、前記第２の線上に並設された複数の点間の第２のピッチとが異なる移載棒治具を用いることを特徴とする磁気情報記録媒体用ガラス基板の製造方法を用いる。
2012131814.tif 000002
【特許請求の範囲】
【請求項１】
移載棒治具を用いてガラス基板を移し替える移載工程を有する磁気情報記録媒体用ガラス基板の製造方法において、
前記移載棒治具の周面上において、前記治具の長手方向に伸びる第１の線上に並設された複数の点と、前記第１の線上とは異なる第２の線上に並設された複数の点とを治具の長手方向の一端側から順に１対１に結ぶように治具の周面に形成された複数の溝が設けられ、
前記治具の長手方向に伸びる第１の線上に並設された複数の点間の第１のピッチと、前記第２の線上に並設された複数の点間の第２のピッチとが異なる移載棒治具を用いることを特徴とする磁気情報記録媒体用ガラス基板の製造方法。
【請求項２】
前記移載工程前の工程において複数のガラス基板が並べられている間隔が、前記第１のピッチに対応し、かつ、前記移載工程後の工程において複数のガラス基板が並べられている間隔が、前記第２のピッチにそれぞれ対応していることを特徴とする請求項１に記載の磁気情報記録媒体用ガラス基板の製造方法。
【請求項３】
前記移載棒治具の周面上において、前記第２の線上に並設された複数の点からなる群とは別の複数の点からなる群が治具長手方向に設けられ、
各群において相手側の群に最も近接している点同士の治具長手方向の距離が、第２のピッチより大きいことを特徴とする請求項１又は２に記載の磁気情報記録媒体用ガラス基板の製造方法。
【請求項４】
前記移載棒治具の周面上における溝の断面形状は、９０〜１２０度のＶ字形状であることを特徴とする請求項１〜３のいずれか１項に記載の磁気情報記録媒体用ガラス基板の製造方法。
【請求項５】
前記移載棒治具の表面の表面粗さＲａは、１．０μｍ以下であることを特徴とする請求項１〜４のいずれか１項に記載の磁気情報記録媒体用ガラス基板の製造方法。
【請求項６】
前記移載棒治具の表面の摩擦係数が、０．２以下であることを特徴とする請求項１〜５のいずれか１項に記載の磁気情報記録媒体用ガラス基板の製造方法。
【請求項７】
請求項１〜６のいずれか１項に記載の磁気情報記録媒体用ガラス基板の製造方法を用いて作製した磁気情報記録媒体用ガラス基板。
【発明の詳細な説明】
【技術分野】
【０００１】
本発明は、本発明は、磁気情報記録媒体用ガラス基板の製造方法及び磁気情報記録媒体用ガラス基板に関するものである。
【背景技術】
【０００２】
磁気情報記録装置は、磁気、光及び光磁気等を利用することによって、情報を情報記録媒体に記録させるものである。その代表的なものとしては、例えば、ハードディスクドライブ装置等が挙げられる。ハードディスクドライブ装置は、基板上に記録層を形成した情報記録媒体としての磁気ディスクに対し、磁気ヘッドによって磁気的に情報を記録する装置である。このような情報記録媒体の基材、いわゆるサブストレートとしては、ガラス基板が好適に用いられている。【０００３】
また、ハードディスクドライブ装置は、磁気ヘッドを磁気ディスクに接触することなく、磁気ディスクに対し僅か数ｎｍ程度浮上させ、高速回転させながら磁気ディスクに情報を記録させている。さらに、近年においては、ますますハードディスクの記録密度が向上しており、それに伴って磁気ヘッドと磁気ディスクの差（以下、ヘッド浮上量という。）が小さくなってきている。特に、ＤＦＨ（Ｄｙｎａｍｉｃ  Ｆｌｙｉｎｇ  Ｈｅｉｇｈｔ）機構を有するようなハードディスクにおいては、ヘッド浮上量が３ｎｍ以下のものが開発されている。しかしながら、ＤＦＨ機構においては、ヘッド浮上量が極めて小さいために、磁気ヘッドと磁気ディスクとが衝突してヘッドクラッシュが生じるといった問題が頻発していた。【０００４】
また、近年のハードディスクドライブ装置は、その記録密度が向上していることにより、そのハードディスクに使用される基板の表面清浄性の高いものが要求されてきている。さらに、この基板の表面清浄性を高めるために、磁気情報記録媒体用ガラス基板は、微小な付着物が取り除かれたものが強く求められている。【０００５】
特許文献１には、前記ヘッドクラッシュを防ぐために、磁気情報記録媒体用ガラス基板を収納容器に収納する際の雰囲気を、光触媒に対して光を照射し雰囲気中の化合物を分解する処理を施した雰囲気とし、この雰囲気とともに、磁気ディスク用ガラス基板を収納容器に収納する技術が開示されている。【０００６】
しかし、上記の方法では、静電的に空気などからイオン系コンタミネーションが入り込み、ガラス基板にイオンコンタミネーションが付着してしまう。また、収納容器の内部はガラス基板を収納できるように複雑な形状になっている為に、光が一様に照射できずに、容器内にはコンタミ付着が残存してしまうという問題がある。
【先行技術文献】
【特許文献】
【０００７】
【特許文献１】特開２００８−２４３３１３号公報
【発明の概要】
【０００８】
本発明の目的は、ガラス基板の製造工程において、各工程間の基板の移載を短時間で容易に行うことで、ハンドリングエラーによる表面欠陥や環境起因の再汚染の発生を防止し、その結果ヘッド浮上量が微小なハードディスクに搭載してもヘッドクラッシュを起こさない磁気情報記録媒体用ガラス基板の製造方法を提供することである。
【０００９】
すなわち、本発明にかかる磁気情報記録媒体用ガラス基板の製造方法は、移載棒治具を用いてガラス基板を移し替える移載工程を有する磁気情報記録媒体用ガラス基板の製造方法において、前記移載棒治具の周面上において、前記治具の長手方向に伸びる第１の線上に並設された複数の点と、前記第１の線上とは異なる第２の線上に並設された複数の点とを治具の長手方向の一端側から順に１対１に結ぶように治具の周面に形成された複数の溝が設けられ、前記治具の長手方向に伸びる第１の線上に並設された複数の点間の第１のピッチと、前記第２の線上に並設された複数の点間の第２のピッチとが異なる移載棒治具を用いることを特徴とする。
【００１０】
上記並びにその他の本発明の目的、特徴及び利点は、以下の詳細な記載と添付図面から明らかになるであろう。
【図面の簡単な説明】
【００１１】
【図１】本実施形態に係る磁気情報記録媒体用ガラス基板の製造方法により用いられる移載棒治具によってガラス基板を移載する処理を説明する概略図である。
【図２】本実施形態に係る磁気情報記録媒体用ガラス基板の製造方法により用いられる移載棒治具の回転前後について説明する正面図である。
【図３】本実施形態に係る磁気情報記録媒体用ガラス基板の製造方法により用いられる移載棒治具を用いて複数枚のガラス基板を移載する動作について説明する斜視図である。
【図４】本実施形態に係る磁気情報記録媒体用ガラス基板の製造方法における移載工程による順序を説明する正面図である。
【図５】本実施形態に係る磁気情報記録媒体用ガラス基板の製造方法により用いられる移載棒治具とガラス基板の詳細図である。
【図６】本実施形態に係る磁気情報記録媒体用ガラス基板の製造方法により製造される磁気情報記録媒体用ガラス基板を示す上面図である。
【図７】本実施形態に係る磁気情報記録媒体用ガラス基板の製造方法における粗研磨工程や精密研磨工程で用いる研磨装置の一例を示す概略断面図である。
【図８】本実施形態に係る磁気情報記録媒体用ガラス基板の製造方法により製造された磁気情報記録媒体用ガラス基板を用いた磁気記録媒体の一例である磁気ディスクを示す一部断面斜視図である。
【発明を実施するための形態】
【００１２】
磁気情報記録媒体用ガラス基板は、通常、プラスチック製の保管ケースに収納されて移送され、次工程へと流れていく。この各工程間のガラス基板の移動は最終工程に近いほど表面欠陥、再汚染の発生源となりやすい。つまり、できるだけ基板の移動回数を減らし、移動を短時間で終わらせるほうが再汚染防止に繋がる。
【００１３】
一方、基板出荷ケースは物流の関係上、決められた枚数（例えば１ケースに２５枚）のディスクを特定のピッチ、即ちディスク間間隔で収納されることとなり、この枚数を変更することは難しい。
【００１４】
加工や洗浄の前工程でも同じピッチの保管ケースを使用していれば、各工程間におけるケース内基板の移載に大きな問題はないが、生産性向上の為や各工程における処理条件の関係で加工や洗浄では異なる枚数、異なるピッチの運搬・支持用治具を使用することがある。また、同じ枚数の運搬・支持用治具であっても品質向上の為にディスク間のピッチが異なる場合もある。
【００１５】
このため、工程間におけるケース内基板の移載が困難になり、極端な場合は１枚ずつの機械搬送にて移し替えていたため、ハンドリングエラーによる表面欠陥や環境起因の再汚染の発生が多発していた。さらにこの表面欠陥や再汚染の発生が原因となってメディア評価においてはリードライトエラーが多く発生していた。
【００１６】
前記課題を解決するために、本発明者らは、磁気情報記録媒体用ガラス基板の製造工程における移載、及びその収納に用いられる移載用治具に着目し、鋭意検討を行った。この結果、工程間でのガラス基板の保持ピッチが異なる場合、周面の一端上に複数の溝、及び別端上にまた複数の溝がそれぞれ連続的に刻まれており、ガラス基板の内径をこれらの溝で保持し、回転させることでピッチを変更できる移載棒治具を用いて収納、移送することで環境起因の再付着等によるコンタミネーションが少なく、洗浄度の高い磁気情報記録媒体用ガラス基板を製造し得ることを見出した。さらに、前記磁気情報記録媒体用ガラス基板であれば、ヘッド浮上量が３ｎｍ以下と微少なハードディスクに搭載してもヘッドクラッシュを起こしにくいことを見出した。
【００１７】
以下に、本発明の好ましい実施の形態並びに実施例について説明する。しかしながら、本発明は、以下に説明する実施形態や実施例の製造方法に限られているわけではない。
【００１８】
本実施形態に係る磁気情報記録媒体用ガラス基板の製造方法は、移載棒治具を用いてガラス基板を移し替える移載工程を有する磁気情報記録媒体用ガラス基板の製造方法において、前記移載棒治具の周面上において、前記治具の長手方向に伸びる第１の線上に並設された複数の点と、前記第１の線上とは異なる第２の線上に並設された複数の点とを治具の長手方向の一端側から順に１対１に結ぶように治具の周面に形成された複数の溝が設けられ、前記治具の長手方向に伸びる第１の線上に並設された複数の点間の第１のピッチと、前記第２の線上に並設された複数の点間の第２のピッチとが異なる移載棒治具を用いることを特徴とする。
【００１９】
また、本実施形態に係る磁気情報記録媒体用ガラス基板の製造方法は、後述するガラス基板の製造工程の各工程間の前後において前記移載棒治具を用いた移載工程を有していれば、特に限定されない。これらの各工程間の中でも特に、本発明の製造方法における移載工程は、最終洗浄工程が施されたガラス基板を出荷ケースに移載する時に最も有効的に用いることができる。
【００２０】
磁気情報記録媒体用ガラス基板の製造方法としては、例えば、ガラス溶融工程、形成工程、熱処理工程、第１ラッピング工程、コアリング加工工程、内・外径加工工程、第２ラッピング工程、端面研磨加工工程、第１ポリッシング工程（粗研磨工程）、化学強化工程、第２ポリッシング工程（精密研磨工程）、洗浄工程、移載工程、検査工程等を備える方法等が挙げられる。そして、前記各工程を、この順番で行うものであってもよいし、化学強化工程と第２ポリッシング工程との順番が入れ替わったものであってもよい。さらに、これら以外の工程を備える方法であってもよい。
【００２１】
特に、洗浄工程については、第１ポリッシング工程の後に行っても、第２ポリッシング工程の後に行ってもよく、さらに第１ポリッシング工程及び第２ポリッシング工程の後にそれぞれ一度ずつ行ってもよい。
【００２２】
＜移載工程＞
以下、本発明の製造方法における移載工程に用いられる移載棒治具について説明する。
【００２３】
図１は本発明の移載棒治具を用いてガラス基板を移載する場合の一例を示す概要図であり、図において２は移載棒治具、１０はガラス基板をそれぞれ示し、ガラス基板１０は移載棒治具２によって、ガラス基板の孔に移載棒治具を挿入するようにして保持される。
【００２４】
本発明の移載棒治具２は図２に示すように、その周面上に、治具の長手方向に伸びる第１の線上に並設された複数の点と、第１の線上とは異なる第２の線上に並設された複数の点とを治具の長手方向の一端側から順に１対１に結ぶように治具の周面に形成された複数の溝が設けられている。また、本発明の移載棒治具の長手方向に伸びる第１の線上に並設された複数の点間の第１のピッチと、前記第２の線上に並設された複数の点間の第２のピッチとが異なっている。このように、第１の線上に保持させたガラス基板を、移載棒を回転させることによって、第１のピッチとは異なる第２のピッチに併設する第２の線上にガラス基板を保持させることができる。
【００２５】
図３は、移載工程前の工程におけるケースに複数列に及んで並べられている複数のガラス基板１０を、移載棒治具２を用いて移載する斜視図である。本発明の移載棒治具を用いれば、このように複数列に並べられている複数のガラス基板を、列毎に移し替えを施すことが可能である。その結果、従来のように１枚ずつ移し替えることなく、同時に１列の枚数分だけガラス基板を移し替えることができるため、移載効率が格段に向上する。
【００２６】
さらに図４は、本発明の移載棒治具を用いて移載する移載工程の順序を説明する正面図である。また、図４において４は移載工程前の保管ケースであり、６は移載工程後の保管ケースである。
【００２７】
移載する前の状態の移載棒治具２は、図４（ａ）に示す形状であり、この移載工程前の工程で保管されているガラス基板の間隔は、移載棒治具２の第１のピッチに対応している。したがって、ガラス基板を移載する際には、図４（ｂ）に示すように、第１のピッチを並設している第１の線を上部にして、移載前のケース４に収納されている複数のガラス基板１０の孔の中に移載棒治具２を差し込む必要がある。
【００２８】
図４（ｃ）のように、移載棒治具２を各ガラス基板１０の孔に挿入した後、そのまま持ち上げ、第２のピッチを並設している第２の線を上にするように回転させる。ここで、移載棒治具の周面上において、前記第２の線上に並設された複数の点からなる群とは別の複数の点からなる群が治具長手方向に設けられ、各群において相手側の群に最も近接している点同士の治具長手方向の距離Ｄが第２のピッチより大きいことから、図４（ｄ）のように、前記回転後には、前記各群に分別されたガラス基板を移載棒治具上にて得ることができる。
【００２９】
さらに、移載工程後の工程で保管するケース６ａでの複数のガラス基板の間隔は、移載棒治具２の第２のピッチに対応していることから、図４（ｅ）に示すように、ガラス基板を保持した移載棒治具２を第２の線を上にしたまま、移載工程後の保管ケース６ａに収納させることができる。なお保管ケース６ａの隣に別の保管ケース６ｂを並設させておくと、別群に保持されたガラス基板も表面欠陥や再汚染を発生させることなく、保管ケース６ｂに収納させることができる。この保管ケース６ｂに収納された一部のガラス基板は、検査用として無駄なく使用することができる。
【００３０】
以上のように、前記移載工程による移載棒治具のガラス基板孔への挿入、回転、収納は、通常、本発明の製造方法における各工程の前後においてガラス基板の移し替えが行われる限り繰り返される。なお、前述のように移載工程後の収納ケースに収納を行った後には、移載棒治具をガラス基板から抜き取り、洗浄し、元の状態に戻し、同じ手順を繰り返す。このようにして、順次、複数のガラス基板への挿入、回転、収納が行われ、各製造工程の一部である移載工程として磁気情報記録媒体用ガラス基板が製造される。
【００３１】
本発明の移載棒治具の周面上における溝の断面形状は、９０〜１２０度のＶ字形状であることが好ましい。図５は、移載棒治具２とガラス基板１０を拡大した詳細図であるが、Ｖ字形状の角度が９０度未満であれば、Ｖ溝面がガラス基板両主表面に接触して記録面に障害を引き起こす可能性がある。また、１２０度より大きければ保持が不安定となりV溝に沿ってスムーズに移動させることができない。当該溝のＶ字形状の角度が９０〜１２０度であれば、移載棒を回転させる際に、Ｖ溝とガラス基板両主表面への接触を防ぎ、かつ安定してスムーズにガラス基板をＶ溝に沿って移動させることが可能となる。
【００３２】
また、本発明の移載棒治具の表面の表面粗さＲａは、１．０μｍ以下が好ましい。前記表面粗さＲａが１．０μｍより大きいと、Ｖ溝に沿ってガラス基板を移動させる際に、ガラス基板端面にキズが発生する恐れがあり、情報記録媒体（ドライブ）として使用した際の落下衝撃割れの起点となる場合がある。
【００３３】
また、本発明の前記移載棒治具の表面の摩擦係数が、０．２以下であることが好ましい。前記摩擦係数が０．２より大きいと、Ｖ溝に沿ってガラス基板をスムーズに移動させることができず、Ｖ溝とガラス基板端面の接触から発塵コンタミネーションが発生する場合がある。
【００３４】
本発明は、以上に説明した構成を有する移載棒治具を用いた移載工程を含む磁気情報記録媒体用ガラス基板の製造方法を提供するものであり、従来のようにガラス基板１枚１枚を機械搬送により移載を行う必要はなく、各列に並べられているガラス基板の孔に特有の溝を設けている移載棒治具を挿入し、ガラス基板を移載棒治具に保持したまま回転させ、移載後の保管ケースのピッチと同じピッチで溝が設けられている周面を上にすれば、所望の枚数群のガラス基板を分別することができるものである。したがって、このような作業を順次行えば、各工程間のガラス基板の移載時間の飛躍的な短縮を実現でき、さらにガラス基板の移動回数を減少させることができることから、ガラス基板の表面欠陥及び再汚染の防止を図ることができ、その結果、発塵コンタミネーションが少なく、その結果ヘッド浮上量が微少なハードディスクに搭載してもヘッドクラッシュを起こさないといった顕著な効果を有するものである。
【００３５】
以下、本発明の磁気情報記録媒体用ガラス基板の製造方法の各工程について詳述する。前述したように、どの工程間においても、本発明の移載棒治具を用いることができる。
【００３６】
＜ガラス溶融工程＞
まず、ガラス溶融工程として、ガラス素材を溶融する。ガラス基板の材料としては、例えば、ＳｉＯ２、Ｎａ２Ｏ、ＣａＯを主成分としたソーダライムガラス；ＳｉＯ２、Ａｌ２Ｏ３、Ｒ２Ｏ（Ｒ＝Ｋ、Ｎａ、Ｌｉ）を主成分としたアルミノシリケートガラス；ボロシリケートガラス；Ｌｉ２Ｏ−ＳｉＯ２系ガラス；Ｌｉ２Ｏ−Ａｌ２Ｏ３−ＳｉＯ２系ガラス；Ｒ’Ｏ−Ａｌ２Ｏ３−ＳｉＯ２系ガラス（Ｒ’＝Ｍｇ、Ｃａ、Ｓｒ、Ｂａ）などを使用することができる。中でも、アルミノシリケートガラスやボロシリケートガラスは、耐衝撃性や耐振動性に優れるため特に好ましい。
【００３７】
＜成型工程＞
次に、成型工程として、溶融したガラスを下型に流し込み、上型によってプレス成形して円板状のガラス基板を得る。なお、円板状のガラス基板は、プレス成形によらず、例えばダウンドロー法やフロート法で形成したシートガラスを研削砥石で切り出して作製してもよい。
【００３８】
この成型工程において得たガラス基板の大きさに限定はなく、例えば、外径ｒ１が２．５インチ（約６４ｍｍ）、１．８インチ（約４６ｍｍ）、１インチ（約２５ｍｍ）、０．８インチ（約２０ｍｍ）等で、厚みが２ｍｍ、１ｍｍ、０．６３ｍｍ等の円盤状のガラス基板に加工される。また、外径ｒ１が２．５インチ（約６４ｍｍ）のときは、内径ｒ２が０．８インチ（約２０ｍｍ）等に加工される。なお、図６は、本実施形態に係る磁気情報記録媒体用ガラス基板の製造方法により製造される磁気情報記録媒体用ガラス基板を示す上面図である。
【００３９】
＜熱処理工程＞
この熱処理工程は、セッター治具に情報記録媒体用ガラス基板を挟み、熱処理炉にて加熱する工程であり、プレスガラス基板や切り出しガラス基板を耐熱部材のセッターと交互に積層し、高温電気炉工程を通過させて、基板の反りやガラス結晶化を促進させることができる。
【００４０】
特にガラス溶融され、プレスにより成形される工程においては、ガラスの冷却温度が均一でないため、ガラス内部に応力歪みを生じる。この応力歪みが原因となり、熱処理工程を行わずに、ラッピングやポリッシングを行うと歪みに応じて微小なクラックが生じる。このクラックの内部に研磨材や異物等が入り込み、高精度の研磨を繰り返しても凸部が発生し、不良品となる。このガラス内部の応力歪みを、円盤加工工程直後に熱処理処理することにより開放することができ、その後にラッピングやポリッシングを行ってもクラックの発生がなく不良品の発生を減少させることができる。
【００４１】
熱処理工程の温度は、ガラス転移温度（Ｔｇ）より２０〜５０℃低いことが好ましい。上記範囲より低い温度だと、ガラスの内部応力の開放が不十分となり、微小クラックが発生し異物が埋まってしまう。また、上記範囲より高い温度だと、ガラスの転移温度に近くなり、表面に凹凸ムラが生じやすくなる。熱処理温度での保持時間は、２０〜１２０分が好ましい。
【００４２】
また、除冷スピードが早く行うと（急冷）、別の反りが発生するため、除冷スピードは遅い方が好ましい。
【００４３】
セッター部材の材質としては、ステンレス（オーステナイト系、マルテンサイト系）、鋳物（ＦＣ系、ＦＣＤ系）、耐熱合金（Ｃｏ系やＮｉ系）、セラミックス（ＳｉＣ、ＳｉＣＮ３）等を使用することができる。また、押圧部材表面に、硬度が高く酸化しにくいＣＲメッキ、Ｎｉ−Ｐ無電解メッキ等の処理を行うこともできる。押圧面の形状は、上下面とも平坦でかつ、上下面が互いに平行なものを使用することが望ましい。セッター面の形状は、温度によって変形するため、使用温度や型材料の膨張特性などを考慮し、ガラス基板主表面を加圧する際に所望の形状になるように配慮して決定される。
【００４４】
＜第１ラッピング行程＞
ラッピング工程は、前記ガラス基板を所定の板厚に加工する工程である。具体的には、ガラス基板の両面を研削（ラッピング）加工する工程等が挙げられる。このように加工することによって、ガラス基板の平行度、平坦度及び厚みを調整することができる。また、このラッピング工程は、１回であってもよいし、２回以上であってもよい。例えば、２回行う場合、１回目のラッピング工程（第１ラッピング工程）で、ガラス基板の平行度、平坦度及び厚みを予備調整し、２回目のラッピング工程（第２ラッピング工程）で、ガラス基板の平行度、平坦度及び厚みを微調整することが可能となる。
【００４５】
より具体的には、前記第１ラッピング工程としては、ガラス基板の表面全体が略均一の表面粗さとなるようにする工程等が挙げられる。その際、例えば、ガラス基板の算術平均粗さＲａを複数個所測定した際に、得られたＲａの最小値と最大値との差が０．０１〜０．４μｍ程度にすることが好ましい。
【００４６】
＜コアリング加工行程＞
次に、コアリング加工工程で、第１ラッピング工程後のガラス基板の中心部に穴を開ける。穴開けは、カッター部にダイヤモンド砥石等を備えたコアドリル等で研削することで得られる。
【００４７】
＜外・内径加工行程＞
次に、内・外径加工工程として、ガラス基板の外周端面および内周端面を、例えば鼓状のダイヤモンド等の研削砥石により研削することで内・外径加工する。
【００４８】
＜第２ラッピング工程＞
また、前記第２ラッピング工程としては、粗面化されたガラス基板の主表面を、さらに固定砥粒研磨パッドを用いて研削する行程等が挙げられる。この第２ラッピング工程においては、例えば、粗面化されたガラス基板をラッピング装置にセットし、ダイヤモンドタイル（Ｄｉａｍｏｎｄ  Ｔｉｌｅ）のような表面模様付きの三次元固定研磨物を用いることで、ガラス基板の表面をラッピングすることができる。
【００４９】
前記第２ラッピング行程を施すと、後述する粗研磨行程にて行われる研磨を効率良く行うことができる。また、第２ラッピング行程によって施された研磨工程に用いるガラス基板の表面粗さＲａは０．１０μｍ以下であることが好ましく、０．０５μｍ以下であることがより好ましい。
【００５０】
＜端面研磨加工工程＞
端面研磨加工工程は、第２ラッピング工程を終えたガラス基板の外周面及び内周面の研磨加工を、端面研磨機を用いて研磨する工程である。
【００５１】
＜第１ポリッシング工程（粗研磨工程）＞
第１ポリッシング（粗研磨工程）は、前記ラッピング工程が施されたガラス基板の表面に粗研磨を施す工程である。この粗研磨は、上述したラッピング工程で残留した傷や歪みの除去を目的とするもので、下記の研磨方法を用いて実施する。
【００５２】
なお、前記粗研磨工程で研磨する表面は、主表面及び／又は端面である。主表面とは、ガラス基板の面方向に平行な面である。端面とは内周端面と外周端面とからなる面のことである。また、内周端面とは、内周側の、ガラス基板の面方向に垂直な面及びガラス基板の面方向に対して傾斜を有する面である。また、外周端面とは、外周側の、ガラス基板の面方向に垂直な面及びガラス基板の面方向に対して傾斜を有する面である。
【００５３】
粗研磨工程で用いる研磨装置は、ガラス基板の製造に用いる研磨装置であれば、特に限定されない。具体的には、図７に示すような研磨装置１が挙げられる。なお、図７は、本実施形態に係る磁気情報記録媒体用ガラス基板の製造方法における粗研磨工程や精密研磨工程で用いる研磨装置１の一例を示す概略断面図である。
【００５４】
図７に示すような研磨装置１１は、両面同時研削可能な装置である。また、この研磨装置１１は、装置本体部１１ａと、装置本体部１１ａに研磨液を供給する研磨液供給部１１ｂとを備えている。
【００５５】
装置本体部１１ａは、円盤状の上定盤１２と円盤状の下定盤１３とを備えており、それらが互いに平行になるように上下に間隔を隔てて配置されている。そして、円盤状の上定盤１２と円盤状の下定盤１３とが、互いに逆方向に回転する。
【００５６】
この円盤状の上定盤１２と円盤状の下定盤１３との対向するそれぞれの面にガラス基板１０の表裏の両面を研磨するための研磨パッド１５が貼り付けられている。この粗研磨工程で使用する研磨パッド１５は、粗研磨工程で用いられる研磨パッドであれば、特に限定されない。具体的には、例えば、ポリウレタン製の硬質研磨パッド等が挙げられる。
【００５７】
また、円盤状の上定盤１２と円盤状の下定盤１３との間には、回転可能な複数のキャリア１４が設けられている。このキャリア１４は、複数の基板保持用孔５１が設けられており、この基板保持用孔５１にガラス基板１０をはめ込んで配置することができる。キャリア１４としては、例えば、基板保持用孔５１を１００個有していて、１００枚のガラス基板１０をはめ込んで配置できるように構成されていてもよい。そうすると、一回の処理（１バッチ）で１００枚のガラス基板１０を処理できる。
【００５８】
研磨パッドを介して定盤１２、１３に挟まれているキャリア１４は、複数のガラス基板１０を保持した状態で、自転しながら定盤１２，１３の回転中心に対して下定盤１３と同じ方向に公転する。なお、円盤状の上定盤１２と円盤状の下定盤１３とは、別駆動で動作することができる。このように動作している研磨装置１１において、研磨スラリー１６を上定盤１２とガラス基板１０との間、及び下定盤１３とガラス基板１０との間、夫々に供給することでガラス基板１０の粗研磨を行うことができる。
【００５９】
研磨スラリー供給部１１ｂは、液貯留部１１０と液回収部１２０とを備えている。液貯留部１１０は、液貯留部本体１１０ａと、液貯留部本体１１０ａから装置本体部１１ａに延ばされた吐出口１１０ｅを有する液供給管１１０ｂとを備えている。液回収部１２０は、液回収部本体１２０ａと、液回収部本体１２０ａから装置本体部１１ａに延ばされた液回収管１２０ｂと、液回収部本体１２０ａから研磨スラリー供給部１１ｂに延ばされた液戻し管１２０ｃとを備えている。
【００６０】
そして、液貯留部本体１１０ａに入れられた研磨スラリー１６は、液供給管１１０ｂの吐出口１１０ｅから装置本体部１１ａに供給され、装置本体部１１ａから液回収管１２０ｂを介して液回収部本体１２０ａに回収される。また、回収された研磨スラリー１６は、液戻し管１２０ｃを介して液貯留部１１０に戻され、再度、装置本体部１１ａに供給可能とされている。
【００６１】
ここで用いる研磨スラリー１６は、研磨剤を水に分散させた状態の液体、すなわち、スラリー液である。研磨材としては酸化セリウムを含む研磨剤等が挙げられる。この酸化セリウム砥粒の平均粒子径としては、０．４〜１．６μｍ程度であることが好ましい。
【００６２】
また、ここで用いる研磨パッド１５は、ウレタンやポリエステル等の合成樹脂の発泡体に、酸化セリウム研磨剤を含有させたものである。
【００６３】
＜化学強化工程＞
本発明の製造方法における化学強化工程は、公知の方法であれば、特に限定されない。具体的には、例えば、ガラス基板を化学強化処理液に浸漬させる工程等が挙げられる。そうすることによって、ガラス基板の表面、例えば、ガラス基板表面から５μｍの領域に化学強化層を形成することができる。そして、化学強化層を形成することで耐衝撃性、耐振動性及び耐熱性等を向上させることができる。
【００６４】
より詳しくは、化学強化工程は、加熱された化学強化処理液にガラス基板を浸漬させることによって、ガラス基板に含まれるリチウムイオンやナトリウムイオン等のアルカリ金属イオンをそれよりイオン半径の大きなカリウムイオン等のアルカリ金属イオンに置換するイオン交換法によって行われる。イオン半径の違いによって生じる歪みにより、イオン交換された領域に圧縮応力が発生し、ガラス基板の表面が強化される。
【００６５】
本実施形態では、ガラス基板の原料であるガラス基板として、上記のようなガラス組成のものを用いることによって、この化学強化工程により、強化層が好適に形成されると考えられる。具体的には、ガラス基板のアルカリ成分であるＬｉ２Ｏ、Ｎａ２Ｏ、及びＫ２Ｏのうち、Ｎａ２Ｏの含有量が多く、このＮａ２Ｏのナトリウムイオンが、化学強化処理液に含まれるカリウムイオンに交換されやすいためと考えられる。さらに、化学強化工程を施す前の研磨工程、ここでは粗研磨工程で用いる研磨剤が、上記のような組成の研磨剤であるので、ガラス基板の表面に付着しているアルカリ土類金属の量が少なく、化学強化が均一になされると考えられる。よって、本実施形態のように、好適な化学強化がなされたガラス基板に、精密研磨工程を行うことによって、耐衝撃性に優れたガラス基板を製造することができる。
【００６６】
化学強化処理液としては、磁気情報記録媒体用ガラス基板の製造方法における化学強化工程で用いられる化学強化処理液であれば、特に限定されない。具体的には、例えば、カリウムイオンを含む溶融液、及びカリウムイオンやナトリウムイオンを含む溶融液等が挙げられる。
【００６７】
これらの溶融液としては、例えば、硝酸カリウム、硝酸ナトリウム、炭酸カリウム、及び炭酸ナトリウム等を溶融させて得られた溶融液等が挙げられる。この中でも、硝酸カリウムを溶融させて得られた溶融液と硝酸ナトリウムを溶融させて得られた溶融液とを組み合わせて用いることが、融点が低く、ガラス基板の変形を防止する観点から好ましい。その際、硝酸カリウムを溶融させて得られた溶融液と硝酸ナトリウムを溶融させて得られた溶融液とを、ほぼ同量ずつの混合させた混合液であることが好ましい。
【００６８】
＜第２ポリッシング工程（精密研磨工程）＞
精密研磨工程は、前記粗研磨工程で得られた平坦平滑な主表面を維持しつつ、例えば、主表面の表面粗さ（Ｒｍａｘ）が６ｎｍ程度以下である平滑な鏡面に仕上げる鏡面研磨処理である、この精密研磨工程は、例えば、上記粗研磨工程で使用したものと同様の研磨装置を用い、研磨パッドを硬質研磨パッドから軟質研磨パッドに取り替えて行われる。なお、前記精密研磨工程で研磨する表面は、前記粗研磨工程で研磨する表面と同様、主表面である。
【００６９】
また、精密研磨工程で用いる研磨剤としては、粗研磨工程で用いた研磨剤より、研磨性が低くても、傷の発生がより少なくなる研磨剤が用いられる。具体的には、例えば、粗研磨工程で用いた研磨剤より、粒子径が低いシリカ系の砥粒（コロイダルシリカ）を含む研磨剤等が挙げられる。このシリカ系の砥粒の平均粒子径としては、２０ｎｍ程度であることが好ましい。そして、前記研磨剤を含む研磨スラリー液をガラス基板に供給し、研磨パッドとガラス基板とを相対的に摺動させて、ガラス基板の表面を鏡面研磨する。
【００７０】
＜洗浄工程＞
次に、第２ポリッシング工程を終えた後に洗浄工程としてスクラブ洗浄を行う。特に、スクラブ洗浄に限定するものではなく、研磨工程後のガラス基板表面を清浄にできる洗浄方法であれば良い。
【００７１】
スクラブ洗浄がなされたガラス基板に対して、必要により超音波による洗剤洗浄および乾燥処理が行われる。乾燥処理は、ガラス基板表面に残る洗浄液をＩＰＡ等を用いて除去し、基板表面を乾燥させる。例えば、スクラブ洗浄後のガラス基板に、洗剤洗浄を２槽、水リンス洗浄工程を3槽、それぞれ３分間行ない、洗浄液の残渣を除去する。次に、ＩＰＡ（イソプロピルアルコール）洗浄工程を３分間行い、基板上の水を除去する。最後に、ＩＰＡ（イソプロピルアルコール）蒸気乾燥工程を３分間行い、基板に付着している液状ＩＰＡをＩＰＡ蒸気により除去しつつ乾燥させる。基板の乾燥処理としてはこれに限定されるわけではなく、スピン乾燥、エアーナイフ乾燥などガラス基板の乾燥方法として一般的に知られた方法であってももちろん構わない。
【００７２】
＜検査工程＞
検査工程では、目視によるキズ、割れや異物の付着等の検査を行う。
目視では判別できないような異物、付着は、光学表面アナライザ（ＫＬＡ−ＴＥＮＣＯＬ社製、ＯＳＡ６１００）を用いて検査を行う。
【００７３】
検査工程で良品と判断されたガラス基板は、異物等が表面に付着しないように、清浄な環境の中で、ガラス基板保管ケースに収納され、真空パックされた後、情報記録媒体用ガラス基板として出荷される。
【００７４】
＜成膜工程＞
図８は、本実施形態に係る磁気情報記録媒体用ガラス基板の製造方法により製造された磁気情報記録媒体用ガラス基板を用いた磁気記録媒体の一例である磁気ディスクを示す一部断面斜視図である。この磁気ディスクＤは、円形の磁気情報記録媒体用ガラス基板１０１の主表面に形成された磁性膜１０２を備えている。磁性膜１０２の形成には、公知の常套手段による形成方法が用いられる。例えば、磁性粒子を分散させた熱硬化性樹脂を磁気情報記録媒体用ガラス基板１０１上にスピンコートすることによって磁性膜１０２を形成する形成方法（スピンコート法）や、磁気情報記録媒体用ガラス基板１０１上にスパッタリングによって磁性膜１０２を形成する形成方法（スパッタリング法）や、磁気情報記録媒体用ガラス基板１０１上に無電解めっきによって磁性膜１０２を形成する形成方法（無電解めっき法）等が挙げられる。
【００７５】
磁性膜１０２の膜厚は、スピンコート法による場合では、約０．３〜１．２μｍ程度であり、スパッタリング法による場合では、約０．０４〜０．０８μｍ程度であり、無電解めっき法による場合では、約０．０５〜０．１μｍ程度である。薄膜化および高密度化の観点から、スパッタリング法による膜形成が好ましく、また、無電解めっき法による膜形成が好ましい。
【００７６】
磁性膜１０２に用いる磁性材料は、公知の任意の材料を用いることができ、特に限定されない。磁性材料は、例えば、高い保持力を得るために結晶異方性の高いＣｏを基本とし、残留磁束密度を調整する目的でＮｉやＣｒを加えたＣｏ系合金等が好ましい。より具体的には、Ｃｏを主成分とするＣｏＰｔ、ＣｏＣｒ、ＣｏＮｉ、ＣｏＮｉＣｒ、ＣｏＣｒＴａ、ＣｏＰｔＣｒ、ＣｏＮｉＰｔ、ＣｏＮｉＣｒＰｔ、ＣｏＮｉＣｒＴａ、ＣｏＣｒＰｔＴａ、ＣｏＣｒＰｔＢ、ＣｏＣｒＰｔＳｉＯ等が挙げられる。
【００７７】
磁性膜１０２は、ノイズの低減を図るために、非磁性膜（例えば、Ｃｒ、ＣｒＭｏ、ＣｒＶ等）で分割された多層構成（例えば、ＣｏＰｔＣｒ／ＣｒＭｏ／ＣｏＰｔＣｒ、ＣｏＣｒＰｔＴａ／ＣｒＭｏ／ＣｏＣｒＰｔＴａ等）であってもよい。磁性膜１０２に用いる磁性材料は、上記磁性材料の他、フェライト系や鉄−希土類系であってもよく、また、ＳｉＯ２、ＢＮ等からなる非磁性膜中にＦｅ、Ｃｏ、ＦｅＣｏ、ＣｏＮｉＰｔ等の磁性粒子を分散した構造のグラニュラー等であってもよい。また、磁性膜１０２への記録には、内面型および垂直型のいずれかの記録形式が用いられてよい。
【００７８】
また、磁気ヘッドの滑りをよくするために、磁性膜１０２の表面には、潤滑剤が薄くコーティングされてもよい。潤滑剤として、例えば液体潤滑剤であるパーフロロポリエーテル（ＰＦＰＥ）をフレオン系などの溶媒で希釈したものが挙げられる。
【００７９】
さらに必要により磁性膜１０２に対し下地層や保護層が設けられてもよい。磁気ディスクＤにおける下地層は、磁性膜１０２に応じて適宜に選択される。下地層の材料として、例えば、Ｃｒ、Ｍｏ、Ｔａ、Ｔｉ、Ｗ、Ｖ、Ｂ、Ａｌ、Ｎｉ等の非磁性金属から選ばれる少なくとも一種以上の材料が挙げられる。例えば、Ｃｏを主成分とする磁性膜１０２の場合には、下地層の材料は、磁気特性向上等の観点からＣｒ単体やＣｒ合金であることが好ましい。
【００８０】
また、下地層は、単層とは限らず、同一または異種の層を積層した複数層構造であってもよい。このような複数層構造の下地層は、例えば、Ｃｒ／Ｃｒ、Ｃｒ／ＣｒＭｏ、Ｃｒ／ＣｒＶ、ＮｉＡｌ／Ｃｒ、ＮｉＡｌ／ＣｒＭｏ、ＮｉＡｌ／ＣｒＶ等の多層下地層が挙げられる。磁性膜１０２の摩耗や腐食を防止する保護層として、例えば、Ｃｒ層、Ｃｒ合金層、カーボン層、水素化カーボン層、ジルコニア層、シリカ層等が挙げられる。これら保護層は、下地層および磁性膜１０２と共にインライン型スパッタ装置で連続して形成することができる。また、これら保護層は、単層としてもよく、あるいは、同一または異種の層からなる複数層構成であってもよい。
【００８１】
なお、上記保護層上に、あるいは、上記保護層に代えて、他の保護層が形成されてもよい。例えば、上記保護層に代えて、Ｃｒ層の上にＳｉＯ２層が形成されてもよい。このようなＳｉＯ２層は、Ｃｒ層の上にテトラアルコキシシランをアルコール系の溶媒で希釈した中に、コロイダルシリカ微粒子を分散して塗布し、さらに焼成することによって形成される。
【００８２】
このような本実施形態における磁気情報記録媒体用ガラス基板１０１を基体とした磁気記録媒体は、磁気情報記録媒体用ガラス基板１０１が上述した組成により形成されるので、情報の記録再生を長期に亘り高い信頼性で行うことができる。
【００８３】
なお、上述では、本実施形態における磁気情報記録媒体用ガラス基板１０１を磁気記録媒体に用いた場合について説明したが、これに限定されるものではなく、本実施形態における磁気情報記録媒体用ガラス基板１０１は、光磁気ディスクや光ディスク等にも用いることが可能である。
【実施例】
【００８４】
以下に実施例を挙げて本発明を具体的に説明するが、本発明はこれらに限定されるものではない。【００８５】
まず、情報記録媒体用ガラス基板の製造に用いられる一般的なガラス基板を用意し、各製造工程（ガラス溶融工程、形成工程、熱処理工程、第１ラッピング工程、コアリング加工工程、内・外径加工工程、第２ラッピング工程、端面研磨加工工程、第１ポリッシング工程（粗研磨工程）、化学強化工程、第２ポリッシング工程（精密研磨工程）、洗浄工程）によって得たガラス基板を、下記の実施例１〜７の移載棒治具で移し替え、その後のガラス基板についてのメディア評価を行った。【００８６】
（実施例１）
実施例１の移載棒治具は、その表面粗さＲａを１．５μｍ、摩擦係数を０．３、溝の角度を７０度としたものを用いた。【００８７】
（実施例２）
実施例２の移載棒治具は、その表面粗さＲａを１．５μｍ、摩擦係数を０．３、溝の角度を１００度としたものを用いた。【００８８】
（実施例３）
実施例３の移載棒治具は、その表面粗さＲａを１．５μｍ、摩擦係数を０．３、溝の角度を１３０度としたものを用いた。【００８９】
（実施例４）
実施例４の移載棒治具は、その表面粗さＲａを１．０μｍ、摩擦係数を０．３、溝の角度を１００度としたものを用いた。【００９０】
（実施例５）
実施例５の移載棒治具は、その表面粗さＲａを０．５μｍ、摩擦係数を０．３、溝の角度を１００度としたものを用いた。【００９１】
（実施例６）
実施例６の移載棒治具は、その表面粗さＲａを１．０μｍ、摩擦係数を０．２、溝の角度を１００度としたものを用いた。【００９２】
（実施例７）
実施例７の移載棒治具は、その表面粗さＲａを１．０μｍ、摩擦係数を０．１、溝の角度を１００度としたものを用いた。【００９３】
（リードライトエラーのメディア評価）
次に、実施例１〜７の移載棒治具で移し替えて製造した磁気記録媒体でのリードライトエラーのメディア評価を行った結果を表１に、記録媒体でのリードライトエラーのテスト評価（ｎ＝１０００測定）を表２に示す。【００９４】
【表１】
2012131814.tif 000003
【００９５】
【表２】
2012131814.tif 000004
【００９６】
表２の評価基準、及び表１の結果から、本発明の移載棒治具を用いて移し替えることによって、リードライトエラーの少ない磁気情報記録媒体用ガラス基板を得ることができることが明らかとなった（実施例１〜７）。【００９７】
これらの中でも特に、移載棒治具に設けられたＶ字溝の角度が１００度であった実施例２では、９０〜１２０度から外れた角度を設けた実施例１，３に比べてリードライトエラーは少ないものとなり、メディア評価の高いものとなった。【００９８】
また、移載棒治具の表面粗さＲａを０．５μｍとした実施例５ではメディア評価の非常に高いものとなり、１．０μｍの実施例４、１．５μｍの実施例２と徐々に粗くするとメディア評価は低いものとなった。したがって、移載棒治具の表面粗さＲａは１．０μｍより大きくても出品に問題のない範囲ではあるが、１．０μｍ以下であることが好ましいことが明らかとなった。【００９９】
続いて、移載棒治具の摩擦係数を０．１とした実施例７は、摩擦係数を０．２とした実施例６、０．３とした実施例４に比べてメディアの評価は非常に高いものとなった。つまり、前述の評価を加味すれば、溝の角度が９０〜１２０度、移載棒治具の表面粗さＲａを１．０μｍ以下であって、その摩擦係数が０．２以下であると、その移載後の磁気情報記録媒体用ガラス基板は、非常にリードライトエラーの少ないものとなることが明らかとなった。【０１００】
本明細書は、上記のように様々な態様の技術を開示しているが、そのうち主な技術を以下に纏める。【０１０１】
本発明に係る磁気情報記録媒体用ガラス基板の製造方法は、移載棒治具を用いてガラス基板を移し替える移載工程を有する磁気情報記録媒体用ガラス基板の製造方法において、前記移載棒治具の周面上において、前記治具の長手方向に伸びる第１の線上に並設された複数の点と、前記第１の線上とは異なる第２の線上に並設された複数の点とを治具の長手方向の一端側から順に１対１に結ぶように治具の周面に形成された複数の溝が設けられ、前記治具の長手方向に伸びる第１の線上に並設された複数の点間の第１のピッチと、前記第２の線上に並設された複数の点間の第２のピッチとが異なる移載棒治具を用いることを特徴とする。【０１０２】
このような構成によれば、工程間の前後において複数のガラス基板の移し替えが同時に可能となることから、環境起因の再付着等によるコンタミネーションが少なく、洗浄度の高い磁気情報記録媒体用ガラス基板の製造方法を提供することができる。また、ヘッド浮上量が微少なハードディスクに搭載してもヘッドクラッシュを起こさない磁気情報記録媒体用ガラス基板を提供することができる。【０１０３】
また、前記移載工程前の工程において複数のガラス基板が並べられている間隔が、前記第１のピッチに対応し、かつ、前記移載工程後の工程において複数のガラス基板が並べられている間隔が、前記第２のピッチにそれぞれ対応していることが好適である。このような構成であれば、工程間でのディスクの移載を短時間で容易に実施することが可能であり、基板同士の接触による表面欠陥や環境起因の再汚染の発生を防止することができる。【０１０４】
また、前記移載棒治具の周面上において、前記第２の線上に並設された複数の点からなる群とは別の複数の点からなる群が治具長手方向に設けられ、各群において相手側の群に最も近接している点同士の治具長手方向の距離が、第２のピッチより大きいことが好適である。このような構成であれば、移載工程前後における収納枚数が異なる場合においても、工程間でのディスクの移載を短時間で容易に実施することが可能であり、基板同士の接触による表面欠陥や環境起因の再汚染の発生を防止することができる。【０１０５】
また、前記移載棒治具の周面上における溝の断面形状は、９０〜１２０度のＶ字形状であることが好適である。このような構成であれば、移載棒を回転させる際に、Ｖ溝とガラス基板両主表面への接触を防ぎ、かつ安定してスムーズにガラス基板をＶ溝に沿って移動させることが可能となる。【０１０６】
また、前記移載棒治具の表面の表面粗さＲａは、１．０μｍ以下であることが好適である。このような構成であれば、Ｖ溝に沿ってガラス基板を移動させる際に、ガラス基板端面へのキズ発生を防止することができる。【０１０７】
また、前記移載棒治具の表面の摩擦係数が、０．２以下であることが好適である。このような構成であれば、Ｖ溝に沿ってガラス基板をスムーズに移動させることができ、Ｖ溝とガラス基板端面の接触から発生する発塵コンタミネーションを防止することができる。【０１０８】
また、本発明に係る磁気情報記録媒体用ガラス基板は、前記磁気情報記録媒体用ガラス基板の製造方法を用いて作製されたものである。【０１０９】
この出願は、２０１１年３月３０日に出願された日本国特許出願特願２０１１−０７６２１４を基礎とするものであり、その内容は、本願に含まれるものである。【０１１０】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１１１】
本発明によれば、ガラス基板の製造工程において、各工程間の基板の移載を短時間で容易に行うことで、基板同士の接触による表面欠陥や環境起因の再汚染の発生を防止し、その結果、ヘッド浮上量が微少なハードディスクに搭載してもヘッドクラッシュを起こさない磁気情報記録媒体用ガラス基板の製造方法を提供することができる。
【図１】
2012131814.tif 000005
【図２】
2012131814.tif 000006
【図３】
2012131814.tif 000007
【図４】
2012131814.tif 000008
【図５】
2012131814.tif 000009
【図６】
2012131814.tif 000010
【図７】
2012131814.tif 000011
【図８】
2012131814.tif 000012
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
移載棒治具を用いてガラス基板を移し替える移載工程を有する磁気情報記録媒体用ガラス基板の製造方法において、
前記移載棒治具の周面上において、前記治具の長さ方向に伸びる第１の線上に並設された複数の点と、前記第１の線上とは異なる第２の線上に並設された複数の点とを治具の長手方向の一端側から順に１対１に結ぶように治具の周面に形成された複数の溝が設けられ、
前記治具の長さ方向に伸びる第１の線上に並設された複数の点間の第１のピッチと、前記第２の線上に並設された複数の点間の第２のピッチとが異なる移載棒治具を用いることを特徴とする磁気情報記録媒体用ガラス基板の製造方法。
【請求項２】
前記移載工程前の工程において複数のガラス基板が並べられている間隔が、前記第１のピッチに対応し、かつ、前記移載工程後の工程において複数のガラス基板が並べられている間隔が、前記第２のピッチにそれぞれ対応していることを特徴とする請求項１に記載の磁気情報記録媒体用ガラス基板の製造方法。
【請求項３】
前記移載棒治具の周面上において、前記第２の線上に並設された複数の点からなる群とは別の複数の点からなる群が治具長さ方向に設けられ、
各群において相手側の群に最も近接している点同士の治具長手方向の距離が、第２のピッチより大きいことを特徴とする請求項１又は２に記載の磁気情報記録媒体用ガラス基板の製造方法。
【請求項４】
前記移載棒治具の周面上における溝の断面形状は、９０〜１２０度のＶ字形状であることを特徴とする請求項１〜３のいずれか１項に記載の磁気情報記録媒体用ガラス基板の製造方法。
【請求項５】
前記移載棒治具の表面の表面粗さＲａは、１．０μｍ以下であることを特徴とする請求項１〜４のいずれか１項に記載の磁気情報記録媒体用ガラス基板の製造方法。
【請求項６】
前記移載棒治具の表面の摩擦係数が、０．２以下であることを特徴とする請求項１〜５のいずれか１項に記載の磁気情報記録媒体用ガラス基板の製造方法。
【請求項７】
前記磁気情報記録媒体用ガラス基板の製造方法は、前記ガラス基板を洗浄する最終洗浄工程と、前記最終洗浄工程後のガラス基板を保管ケースに収納する収納工程とを少なくとも有し、
前記移載工程が、前記最終洗浄工程後、前記収納工程前に行われることを特徴とする請求項１〜６のいずれか１項に記載の磁気情報記録媒体用ガラス基板の製造方法。
【請求項８】
前記磁気情報記録媒体用ガラス基板の製造方法は、前記ガラス基板を洗浄する最終洗浄工程と、最終洗浄工程後の一部のガラス基板を検査する検査工程、及び前記最終洗浄工程後の残部のガラス基板を保管ケースに収納する収納工程とを少なくとも有し、
前記移載棒治具の周面上において、前記第２の線上に並設された複数の点からなる群とは別の複数の点からなる群が治具長さ方向に設けられ、
前記第２の線上に並設された複数の点からなる群に設けられた溝によって保持された一部のガラス基板は、前記検査工程に用いられ、
前記別の複数の点からなる群に設けられた溝によって保持された残部のガラス基板は、前記保管ケースに収納されることを特徴とする請求項１に記載の磁気情報記録媒体用ガラス基板の製造方法。
【国際調査報告】
2012131814.tif 000013
2012131814.tif 000014
2012131814.tif 000015
2012131814.tif 000016